(57)【要約】【課題】  本発明は、高分子量の（メタ）アクリル酸エステルポリマーを工業的に適応可能な条件で製造することができる（メタ）アクリル酸エステルポリマーの製造方法を提供する。【解決手段】  本発明の（メタ）アクリル酸エステルポリマーの製造方法は、（メタ）アクリル酸エステルポリマーを塊状重合によって製造する（メタ）アクリル酸エステルポリマーの製造方法であって、（メタ）アクリル酸エステルモノマー１００重量部及び光重合開始剤０．００５〜０．１重量部を含有するモノマー組成物に照射強度０．００５〜１ｍＷ／ｃｍ2の紫外線を照射する工程と、上記モノマー組成物を０〜３０℃にて転化率４〜３０重量％に光重合させる工程と、上記モノマー組成物の転化率が４〜３０重量％となった時点で４０〜９０℃に加熱して上記モノマー組成物を更に光重合させる工程とを含むことを特徴とする。【選択図】  なし【特許請求の範囲】
【請求項１】
（メタ）アクリル酸エステルポリマーを塊状重合によって製造する（メタ）アクリル酸エステルポリマーの製造方法であって、（メタ）アクリル酸エステルモノマー１００重量部及び光重合開始剤０．００５〜０．１重量部を含有するモノマー組成物に照射強度０．００５〜１ｍＷ／ｃｍ2の紫外線を照射する工程と、上記モノマー組成物を０〜３０℃にて転化率４〜３０重量％に光重合させる工程と、上記モノマー組成物の転化率が４〜３０重量％となった時点で４０〜９０℃に加熱して上記モノマー組成物を更に光重合させる工程とを含むことを特徴とする（メタ）アクリル酸エステルポリマーの製造方法。
【請求項２】
モノマー組成物を４０〜９０℃にて転化率９９．５重量％以上に光重合させることを特徴とする請求項１に記載の（メタ）アクリル酸エステルポリマーの製造方法。
【発明の詳細な説明】
【技術分野】
【０００１】
本発明は、高分子量の（メタ）アクリル酸エステルポリマーを製造することができる（メタ）アクリル酸エステルポリマーの製造方法に関する。
【背景技術】
【０００２】
従来から、（メタ）アクリル系樹脂は、耐光性及び透明性に優れていることから、建築材料及び表示材などの様々な用途への適用が期待されている。このような（メタ）アクリル系樹脂としては、一般的には熱重合がよく行われている。
【０００３】
例えば、特許文献１には、メタクリル樹脂の単独重合において残モノマーを低減させる方法として、メチルメタクリレートと、１０時間半減温度の異なる２種類のラジカル重合開始剤をセルに注入し、６０〜１２０℃の重合温度で熱重合する方法が提案されている。
【０００４】
しかしながら、上記製造方法で製造されたメタクリル樹脂は、成長反応と競争する停止反応を抑制しきれず、その結果、分子量がそれほど大きくならないため、割れ易く脆いといった欠点があった。
【０００５】
一方、重合方法によってアクリル系樹脂の分子量分布や分子量を制御する試みも行われている。例えば、特許文献２には、数平均分子量が８０万以上で、分子量分布が１．０１〜１．４０であるアクリル酸エステルの高分子量ポリマーを得る方法として、希土類金属錯体を重合触媒として使用し、−３０℃以下で重合反応を開始させた後、−２０〜２０℃の温度で重合を継続する方法が提案されている。
【０００６】
しかしながら、上記方法では、極度に高度な無水条件に加えて、溶剤を使用する必要があり、錯体の形成ができ難いメタアクリル酸エステルが使用できないなど非常に限られた条件で達成されるものであって工業的には極めて適応し難いという問題があった。
【０００７】
【特許文献１】特開２００４-３００２４３号公報
【特許文献２】特開平１１−２５５８１２号公報
【発明の開示】
【発明が解決しようとする課題】
【０００８】
本発明は、高分子量の（メタ）アクリル酸エステルポリマーを工業的に適応可能な条件で製造することができる（メタ）アクリル酸エステルポリマーの製造方法を提供する。
【課題を解決するための手段】
【０００９】
本発明の（メタ）アクリル酸エステルポリマーの製造方法は、（メタ）アクリル酸エステルポリマーを塊状重合によって製造する（メタ）アクリル酸エステルポリマーの製造方法であって、（メタ）アクリル酸エステルモノマー１００重量部及び光重合開始剤０．００５〜０．１重量部を含有するモノマー組成物に照射強度０．００５〜１ｍＷ／ｃｍ2の紫外線を照射する工程と、上記モノマー組成物を０〜３０℃にて転化率４〜３０重量％に光重合させる工程と、上記モノマー組成物の転化率が４〜３０重量％となった時点で４０〜９０℃に加熱して上記モノマー組成物を更に光重合させる工程とを含むことを特徴とする。なお、本発明において、（メタ）アクリル酸とは、アクリル酸又はメタクリル酸を意味する。
【００１０】
（メタ）アクリル酸エステルモノマーとしては、特に限定されないが、（メタ）アクリル酸アルキルエステルモノマーを含有することが好ましく、アルキル基の炭素数が１〜１２である（メタ）アクリル酸アルキルエステルモノマーを含むことがより好ましい。
【００１１】
（メタ）アクリル酸アルキルエステルモノマーとしては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸ｔ−ブチル、（メタ）アクリル酸２−エチルヘキシル、(メタ)アクリル酸オクチル、（メタ）アクリル酸ラウリルなどが挙げられ、単独で用いられても二種以上が併用されてもよい。
【００１２】
本発明の（メタ）アクリル酸エステルポリマーの製造方法では、モノマーとして、（メタ）アクリル酸エステルモノマーと共重合可能なモノマーが含有されていてもよい。
【００１３】
このようなモノマーとしては、例えば、（メタ）アクリル酸２−ヒドロキシエチル、（メタ）アクリル酸グリシジル、アリルグリシジルエーテル、カルボキシ基含有モノマー、水酸基含有モノマー、無水マレイン酸、酢酸ビニル、スチレンなどが挙げられる。
【００１４】
上記カルボキシ基含有モノマーとしては、例えば、（メタ）アクリル酸、クロトン酸、マレイン酸、イタコン酸などが挙げられる。上記水酸基含有モノマーとしては、例えば、ｎ−メチロールアクリルアミドなどが挙げられる。
【００１５】
上記光重合開始剤としては、紫外線を照射することによってラジカルを発生させるものであれば、特に限定されず、例えば、α―ヒドロキシケトン化合物、アセトフェノン化合物、ベンゾフェノン化合物、ベンゾイン化合物、ベンゾインエーテル化合物、ベンジルケタール化合物、アシルホスフィンオキシド化合物、チオキサントン化合物、ジアセチル及びその誘導体、アントラキノン及びその誘導体、ジフェニルジスルフィド及びその誘導体、並びに、テトラメチルチウラムジスルフィド及びジベンゾイルジスルフィドなどの有機ジスルフィド類などが挙げられ、２，２−ジメトキシ−１，２−ジフェニルエタン−１−オン、テトラメチルチウラムジスルフィドが好ましい。なお、光重合開始剤は、単独で用いられても二種以上が併用されてもよい。
【００１６】
なお、光重合開始剤は、例えば、チバ・スペシャリティーケミカルズ社製から商品名「イルガキュア１２７」、「イルガキュア１８４」、「イルガキュア３６９」、「イルガキュア３７９」、「イルガキュア６５１」、「イルガキュア９０７」、「イルガキュア８１９」、「イルガキュア２９５９」、「ダロキュァ１１７３」で市販され、日本化薬社から商品名「カヤキュァＢＰ」、「カヤキュァＤＥＴＸ−Ｓ」で市販され、Ｌａｍｂｅｒｔｉ社から商品名「ＥＳＡＣＵＲＥ  ＫＩＰ １５０」で市販され、シンコー技研社から商品名「Ｓ−１２１」で市販され、精工化学社から商品名「セイクオールＢＥＥ」で市販され、黒金化成社から商品名「ソルバスロンＢＩＰＥ」、「ソルバスロンＢＩＢＥ」で市販され、川口化学社から商品名「アクセルＴＭＴ」で市販されている。
【００１７】
上記光重合開始剤の配合量は、少ないと、（メタ）アクリル酸エステルポリマーの高分子量化が不充分となる場合があり、多いと、ラジカルが必要以上に発生してしまい、停止反応が起こり、（メタ）アクリル酸エステルポリマーの高分子量化が不充分となる場合があるため、（メタ）アクリル酸エステル１００重量部に対して０．００５〜０．１重量部に限定され、０．０１〜０．１重量部がより好ましく、０．０２〜０．０５重量部が特に好ましい。
【００１８】
（メタ）アクリル酸エステルモノマーに所定量の光重合開始剤を均一に混合してモノマー組成物を作製する。なお、モノマー全体における水分の含有量は、多いと、重合を阻害し、得られる（メタ）アクリル酸エステルポリマーの分子量が低下する虞れがあるので、０．０５重量％以下が好ましい。
【００１９】
上記モノマー組成物を塊状重合させる。従って、モノマー組成物に溶媒を添加する必要がないと共に、重合中にモノマー組成物を攪拌する必要もない。
【００２０】
具体的には、モノマー組成物に紫外線を照射して光重合開始剤を分解させてラジカルを発生させ、（メタ）アクリル酸エステルモノマーを含有するモノマーの光重合を開始する。
【００２１】
なお、モノマー組成物への紫外線の照射は、モノマー組成物中の光重合開始剤を分解させてラジカルを発生させることができればよく、モノマー組成物に紫外線を３００〜６０００秒照射するだけでもよいが、後述するように、モノマー組成物を０〜３０℃に維持している間の全てにおいて連続的に或いは断続的に紫外線を照射することが好ましく、モノマー組成物を０〜３０℃に維持している間の全てにおいて連続的に紫外線を照射することが好ましい。
【００２２】
モノマー組成物に紫外線を照射する際のモノマー組成物の温度は、高いと、ラジカルが短時間のうちに大量に発生し、（メタ）アクリル酸エステルポリマーの高分子量化が困難となることがあるので、３０℃以下が好ましく、０〜３０℃がより好ましい。
【００２３】
モノマー組成物に照射する紫外線の照射強度は、低いと、反応の進行が極端に遅くなり多大な時間を要したり、高いと、モノマー組成物に必要以上のラジカルが発生し、ポリマーの成長反応途中に停止反応を生じ、得られる（メタ）アクリル酸エステルポリマーの高分子量化が困難となるので、０．００５〜１ｍＷ／ｃｍ2に限定され、０．０１〜０．８ｍＷ／ｃｍ2が好ましい。
【００２４】
なお、モノマー組成物に紫外線を照射する光源としては、特に限定されず、例えば、低圧水銀灯、中圧水銀灯、高圧水銀灯、超高圧水銀灯、ケミカルランプ、ブラックライトランプ、マイクロウェーブ励起水銀灯、メタルハライドランプ、ナトリウムランプ、ハロゲンランプ、キセノンランプ、蛍光灯、太陽光、電子線照射装置などが挙げられ、単独で用いられても二種以上が併用されてもよい。
【００２５】
次に、モノマー組成物を０〜３０℃に、好ましくは１０〜２５℃に調整した上で転化率が４〜３０重量％となるまで光重合させる。これは、０〜３０℃において、モノマー組成物の転化率が低いと、次工程の４０〜９０℃でのモノマー組成物の重合工程においてラジカルが必要以上に活性化されて、停止反応が起こりやすくなり、（メタ）アクリル酸エステルポリマーの高分子量化が困難となるからであり、転化率が高いと、重合完了まで非常に長い時間を要する場合があったり、或いは、モノマーのラジカルが不足し、かえって（メタ）アクリル酸エステルポリマーが低分子量化するからである。又、モノマー組成物の温度が低いと、モノマー組成物の重合が進行しにくいからであり、高いと、モノマー組成物に必要以上のラジカルが発生し、ポリマーの成長反応途中に停止反応を生じ、得られる（メタ）アクリル酸エステルポリマーの高分子量化が困難となるからである。
【００２６】
なお、モノマー組成物の転化率とは、モノマー組成物から所定量の混合物を採取し、この混合物の重量Ａ（ｇ）を測定した後、混合物中の液体分を除去し、残存した固形分の重量Ｂ（ｇ）を測定し、下記の式に基づいて算出することができる。
モノマー組成物の転化率（重量％）＝１００×Ｂ／Ａ
【００２７】
なお、モノマー組成物を０〜３０℃にて光重合させて転化率を４〜３０重量％にするにあたって、長期間を要したり、或いは、時間当りの転化率の変動が大きい場合には、予めモノマー組成物と同一組成で製造された転化率が９０重量％以上の（メタ）アクリル酸エステルポリマーをモノマー組成物中に溶解させてもよい。
【００２８】
モノマー組成物中に溶解させる（メタ）アクリル酸エステルポリマーの量は、少ないと、（メタ）アクリル酸エステルポリマーを溶解させた効果が発現しないことがあり、多いと、大部分が既にポリマー化している事になり重合工程の効果がなくなることがあるので、モノマー組成物中のモノマー全量１００重量部に対して１〜３０重量部が好ましい。
【００２９】
又、モノマー組成物中に溶解させる（メタ）アクリル酸エステルポリマーの２３０℃における剪断速度１００ｓｅｃ-1での溶融粘度は、低いと、低分子量体が多いことを意味し、得られたポリマー物性が低くなることがあるので、８０００Ｐａ・ｓ以上が好ましく、８０００〜１０００００Ｐａ・ｓが好ましい。なお、（メタ）アクリル酸エステルポリマーの上記溶融粘度は、下記に示した方法で測定されたものをいう。
【００３０】
次に、モノマー組成物を０〜３０℃にて転化率４〜３０重量％となるまで重合させた時点で、モノマー組成物を４０〜９０℃に加熱してモノマー組成物を更に光重合させて（メタ）アクリル酸エステルポリマーを得る。なお、モノマー組成物を加熱する手段としては、特に限定されず、例えば、ホットバス、ホットプレート、遠赤外線照射などが挙げられる。
【００３１】
モノマー組成物を加熱する温度は、低いと、モノマー組成物中のモノマーの活性化を図ることができず、得られる（メタ）アクリル酸エステルポリマーの高分子量化が困難となり、高いと、モノマー組成物中に必要以上のラジカルが発生し、ポリマーの成長反応途中に停止反応を生じ、得られる（メタ）アクリル酸エステルポリマーの高分子量化が困難となるので、４０〜９０℃に限定され、４０〜７０℃が好ましい。
【００３２】
又、モノマー組成物を４０〜９０℃に加熱した後もモノマー組成物に紫外線を照射し続けてもよいし照射を停止してもよいが、紫外線を照射し続けることが好ましい。この場合の紫外線の照射強度は、０．００５〜１ｍＷ／ｃｍ2であることが好ましい。
【００３３】
このように、モノマー組成物を比較的低い温度にて重合をある程度進行させた上で、モノマー組成物を加熱することによってモノマーの活性化を図り、（メタ）アクリル酸エステルポリマーの高分子量化を図ることができる。
【００３４】
そして、モノマー組成物を４０〜９０℃に加熱した上で、モノマー組成物の転化率が好ましくは９９．５重量％以上となるまでモノマー組成物を重合させて高分子量の（メタ）アクリル酸エステルポリマーを得ることができる。
【００３５】
上述の要領で製造された（メタ）アクリル酸エステルポリマーの２３０℃における剪断速度１００ｓｅｃ-1での溶融粘度は、低いと、（メタ）アクリル酸エステルポリマーの分子量が低いことを意味し、その結果、（メタ）アクリル酸エステルポリマーを用いて得られた（メタ）アクリル酸エステルポリマーの板が脆くなったり、或いは、割れ易くなるなどの問題点が生じるので、８０００Ｐａ・ｓ以上が好ましく、８０００〜１０００００Ｐａ・ｓがより好ましく、８０００〜５００００Ｐａ・ｓが特に好ましい。
【００３６】
なお、溶融粘度は、（メタ）アクリル酸エステルポリマーの分子量と密接な関係があり、分子量が大きいほど、溶融粘度の値も大きくなる。そして、ＧＰＣ（Gel Permeation Chromatography）による分子量の測定が困難なポリマーについては、溶融粘度を測定することによって分子量の大小を比較することができる。
【００３７】
ここで、（メタ）アクリル酸エステルポリマーの２３０℃における剪断速度１００ｓｅｃ-1での溶融粘度は、ＪＩＳ  Ｋ７１９９に準拠して測定されたものである。具体的には、東洋精機社から商品名「キャピログラフ」にて市販されている測定装置を用い、直径１ｍｍ、長さ１０ｍｍ、流入角１８０°の円形キャピラリーダイを用い、シリンダ内径９．５５ｍｍ、予熱時間３０分で一定体積流量における試験圧力を測定して１００ｓｅｃ−１の剪断速度にて（メタ）アクリル酸エステルポリマーの溶融粘度を得ることができる。
【００３８】
なお、（メタ）アクリル酸エステルポリマーの溶融粘度を２３０℃で測定したのは、高分子量の（メタ）アクリル酸エステルポリマーの成形方法の一つである圧縮成形及び押出成形において、（メタ）アクリル酸エステルポリマーを安定して成形することができる最高温度領域にて測定するためである。
【発明の効果】
【００３９】
本発明の（メタ）アクリル酸エステルポリマーの製造方法は、モノマー組成物を０〜３０℃の低温にて転化率４〜３０重量％となるまで光重合させた後に、モノマー組成物を４０〜９０℃に加熱して光重合させているので、モノマー組成物中に必要以上にラジカルを発生させることなくモノマー組成物を光重合させて高分子量の（メタ）アクリル酸エステルポリマーを工業的に適応可能な条件で製造することができる。
【００４０】
そして、得られた（メタ）アクリル酸エステルポリマーは高分子量であるので、優れた曲げ破断歪み（靭性）を有している。従って、（メタ）アクリル酸エステルポリマーを用いて得られた板は、厚みが薄いにもかかわらず割れや脆さなどの問題点が著しく改善されており、厚みの薄くしつつ大判化を図ることができる。よって、（メタ）アクリル酸エステルポリマーから形成された板は、大判化が要求されている表示パネルの保護板や窓材などにも広く用いることができる。
【発明を実施するための最良の形態】
【００４１】
（実施例１）
メタクリル酸メチル（三菱レイヨン社製）２００重量部に、光重合開始剤として２，２−ジメトキシ−１，２−ジフェニルエタン−１−オン（チバ・スペシャリティーケミカルズ社製  商品名「イルガキュア６５１」）０．０５重量部を添加して攪拌機を用いて混合してモノマー組成物を作製した。
【００４２】
次に、型を用意した。この型は、透明な耐熱ガラスから形成されており、内寸が縦１３０ｍｍ×横１３０ｍｍ×高さ２．２ｍｍの直方体形状の空間部を有していた。上記空間部の開口部は、ポリエチレン製の発泡体からなるシール材によって密封状態に閉止可能に構成されていた。
【００４３】
上記型の空間部内にモノマー組成物を供給して空間部をシール材によって密封した。しかる後、モノマー組成物を１２℃に維持しつつ、モノマー組成物にブラックライトランプを用いて照射強度０．０４ｍＷ/ｃｍ2の紫外線を２４０分間に亘って連続的に照射してモノマー組成物を光重合させた。
【００４４】
次に、所定時間毎に、モノマー組成物から０．５重量部の混合物を抽出し１８０℃にて３時間に亘って加熱することによって液体分を除去してモノマー組成物の添加率を測定した。紫外線を２４０分間に亘って照射した直後のモノマー組成物の転化率は１７重量％であった。
【００４５】
モノマー組成物に２４０分間に亘って紫外線を連続的に照射した後、モノマー組成物を４０℃となるように加熱して更に３００分間に亘って光重合させることによって、縦１３０ｍｍ×横１３０ｍｍ×厚み２．２ｍｍの平面長方形状のポリメタクリル酸メチル板を得た。モノマー組成物の転化率は９９．８重量％であった。なお、モノマー組成物を４０℃に加熱した後も、モノマー組成物に紫外線を照射強度０．０４ｍＷ/ｃｍ2で連続的に照射し続けた。
【００４６】
（実施例２）
紫外線の照射強度を０．０４ｍＷ/ｃｍ2の代わりに０．１６ｍＷ/ｃｍ2としたこと以外は実施例１と同様にしてポリメタクリル酸メチル板を得た。モノマー組成物を４０℃に加熱した時点におけるモノマー組成物の転化率は１１重量％であった。又、モノマー組成物の最終的な転化率は、９９．７重量％であった。
【００４７】
（実施例３）
光重合開始剤を２，２−ジメトキシ−１，２−ジフェニルエタン−１−オンの代わりにテトラメチルチウラムジスルフィド（和光純薬社製）としたこと以外は実施例１と同様にして、ポリメタクリル酸メチル板を得た。モノマー組成物を４０℃に加熱した時点におけるモノマー組成物の転化率は１１重量％であった。又、モノマー組成物の最終的な転化率は、９９．６重量％であった。
【００４８】
（実施例４）
紫外線の照射強度を０．０４ｍＷ/ｃｍ2の代わりに０．８ｍＷ/ｃｍ2とし、モノマー組成物に８℃にて紫外線を２４０分の代わりに８０分間に亘って照射したこと以外は実施例１と同様にして、ポリメタクリル酸メチル板を得た。モノマー組成物を４０℃に加熱した時点におけるモノマー組成物の転化率は１５重量％であった。又、モノマー組成物の最終的な転化率は、９９．８重量％であった。
【００４９】
（比較例１）
紫外線の照射強度を０．０４ｍＷ/ｃｍ2の代わりに２ｍＷ/ｃｍ2としたこと以外は実施例１と同様にしてポリメタクリル酸メチル板を得た。モノマー組成物を４０℃に加熱した時点におけるモノマー組成物の転化率は３９重量％であった。又、モノマー組成物の最終的な転化率は、９８．０重量％であった。
【００５０】
（比較例２）
モノマー組成物の転化率が４５重量％となった時点でモノマー組成物を４０℃に加熱したこと以外は実施例１と同様にしてポリメタクリル酸メチル板を得た。又、モノマー組成物の最終的な転化率は、９７．９重量％であった。
【００５１】
（比較例３）
モノマー組成物の転化率が３重量％となった時点でモノマー組成物を４０℃に加熱したこと以外は実施例１と同様にしてポリメタクリル酸メチル板を得た。又、モノマー組成物の最終的な転化率は、９６．８重量％であった。
【００５２】
（比較例４）
モノマー組成物を４０℃に加熱する代わりに１２℃のまま維持したこと以外は実施例１と同様にしてポリメタクリル酸メチル板を得た。又、モノマー組成物の最終的な転化率は、９３重量％であった。なお、モノマー組成物に紫外線を照射し始めてからポリメタクリル酸メチル板を得るまでに要した時間は４８時間であった。
【００５３】
（比較例５）
光重合開始剤として２，２−ジメトキシ−１，２−ジフェニルエタン−１−オンの代わりに、ｔ−ブチルハイドロパーオキサイド（日油株式会社製  商品名「パーブチルＨ」）を用い、モノマー組成物に紫外線を一切、照射することなく、モノマー組成物を重合開始当初より８０℃に連続的に加熱、維持し、重合途中に発熱によりモノマー組成物の温度が１２０℃に達したこと以外は実施例１と同様にしてポリメタクリル酸メチル板を得た。
（比較例６）
紫外線の照射強度を０．０４ｍＷ/ｃｍ2の代わりに１．５ｍＷ/ｃｍ2としたこと以外は実施例１と同様にして、ポリメタクリル酸メチル板を得た。モノマー組成物を４０℃に加熱した時点におけるモノマー組成物の転化率は３１重量％であった。又、モノマー組成物の最終的な転化率は、９５．８重量％であった。
【００５４】
得られたポリメタクリル酸メチル板を構成しているポリメタクリル酸メチルの溶融粘度を上述の要領で測定し、その結果を表１に示した。得られたポリメタクリル酸メチル板の曲げ強度、曲げ弾性率及び曲げ破断歪みを下記の要領で測定し、その結果を表１に示した。
【００５５】
（曲げ強度、曲げ弾性率、曲げ破断歪み）
ポリメタクリル酸メチル板の曲げ強度、曲げ弾性率及び曲げ破断歪みをＪＩＳ  Ｋ７１７１に準拠して万能引張試験機（オリエンテック社製  商品名「ＵＴＡ−５００」）を用い、厚み２ｍｍの試験片形状及び３２ｍｍのスパン間にて試験速度２ｍｍ／分の条件で曲げ試験を行い、ポリメタクリル酸メチル板の曲げ強度、曲げ弾性率及び曲げ破断歪みを測定した。
【００５６】
実施例においては、いずれも非常に高い溶融粘度を示すポリメタクリル酸メチルが得られており、これにより、樹脂板の曲げ破断歪み６％以上が得られ、非常に硬質の樹脂板が作製できたことがわかる。
【００５７】
【表１】
2009292936.tif 000002